(57)【要約】【課題】  パイプの剛性を確保しつつ、軽量化が可能な多重パイプ及び多重パイプの製造方法の提供。【解決手段】  大波状箔材１ａを筒状に形成した第１層部１と、平板状箔材２ａを筒状に形成した第２層部２とを径方向に交互に積層固定して成ることとした。【選択図】      図１
2010106980.tif 000002
【特許請求の範囲】
【請求項１】
大波状箔材を筒状に形成した第１層部と、平板状箔材または小波状箔材を筒状に形成した第２層部とを径方向に交互に積層固定して成ることを特徴とする多重パイプ。
【請求項２】
請求項１記載の多重パイプにおいて、
前記多重パイプの外周部を前記第２層部で構成したことを特徴とする多重パイプ。
【請求項３】
請求項１または２記載の多重パイプにおいて、
前記多重パイプを、前記第１層部の径方向両側に前記第２層部が配置された三層構造としたことを特徴とする多重パイプ。
【請求項４】
請求項１または２記載の多重パイプにおいて、
前記多重パイプの内周部を前記第１層部で構成したことを特徴とする多重パイプ。
【請求項５】
請求項１〜４のいずれか１項に記載の多重パイプにおいて、
前記第１層部と第２層部との接合部を拡散接合したことを特徴とする多重パイプ。
【請求項６】
請求項１〜４のいずれか１項に記載の多重パイプにおいて、
前記第１層部と第２層部との接合部をろう付け接合したことを特徴とする多重パイプ。
【請求項７】
請求項１〜６のいずれか１項に記載の多重パイプにおいて、
前記大波状箔材と平板状箔材または小波状箔材の板厚をそれぞれ２０〜５０μmとしたことを特徴とする多重パイプ。
【請求項８】
請求項１〜７のいずれか１項に記載の多重パイプにおいて、
前記多重パイプを車両用排気系部材としたことを特徴とする多重パイプ。
【請求項９】
請求項８記載の多重パイプにおいて、
前記車両用排気系部材をエキゾーソストマニホールドのブランチ管としたことを特徴とする多重パイプ。
【請求項１０】
大波状箔材と平板状箔材または小波状箔材を交互に重ねて筒状に巻く第１工程と、
大波状箔材と平板状箔材または小波状箔材との接合部を拡散接合する第２工程と、
を備えることを特徴とする多重パイプの製造方法。
【発明の詳細な説明】
【技術分野】
【０００１】
本発明は、多重パイプ及び多重パイプの製造方法に関する。
【背景技術】
【０００２】
従来、多重パイプとして特許文献１に記載の技術が公知になっている。
通常、このような多重パイプは単管に比べて重量が増加してしまうため、材料の薄肉化による軽量化が図られている。
【特許文献１】特開２００３−７４３３９号公報
【発明の開示】
【発明が解決しようとする課題】
【０００３】
しかしながら、材料の薄肉化を極限まで推し進めると、多重パイプとしての必要剛性の確保が困難になる上、製造性の悪化を招いてしまうという問題点があった。
【０００４】
本発明の解決しようとする課題は、必要剛性の確保と軽量化を同時に達成でき、さらに、製造性に優れる多重パイプ及び多重パイプの製造方法を提供することにある。
【課題を解決するための手段】
【０００５】
請求項１記載の発明では、大波状箔材を筒状に形成した第１層部と、平板状箔材または小波状箔材を筒状に形成した第２層部とを径方向に交互に積層固定して成る周壁を有することを特徴とする。
また、請求項１０記載の発明では、大波状箔材と平板状箔材または小波状箔材を交互に重ねて筒状に巻く第１工程と、大波状箔材と平板状箔材または小波状箔材との接合部を拡散接合する第２工程と、を備えることを特徴とする。
【発明の効果】
【０００６】
本発明の多重パイプは、箔材を材料とすることにより軽量化を図れると共に、大波状箔材を含む多層構造によってパイプの必要剛性を確保できる。
加えて、大波状箔材によって第１層に空間が形成され、これにより、遮音効果及び断熱効果に優れる。
【０００７】
また、第１工程にて両箔材を交互に重ねて筒状に巻いた後、第２工程で両箔材を拡散接合するという簡便な方法でもって多重パイプを製造でき、製造性に優れる。
【発明を実施するための最良の形態】
【０００８】
以下にこの発明の実施例を図面に基づいて説明する。
【実施例１】
【０００９】
先ず、実施例１の多重パイプを図面に基づいて説明する。
図１は実施例１の多重パイプを示す斜視図、図２は実施例１の多重パイプの製造方法を示す説明図である。
【００１０】
先ず、全体構成を説明する。
図１に示すように、実施例１の多重パイプＡ１は、大波状箔材１ａが円筒状に形成して成る第１層部１と、この第１層部１の径方向両側に配置され、平板状箔材２ａを円筒状に形成して成る第２層部２、２の三層構造で構成されている。
なお、多重パイプＡ１は三層構造に限らず、２層あるいは４層以上の構造としても良い。
【００１１】
大波状箔材１ａと平板状箔材２ａの板厚は、パイプ径や必要強度にもよるが、例えば車両用排気系部材（直径５ｃｍ程度）に適用する場合には、それぞれ２０〜５０μm程度が望ましい。
また、大波状箔材１ａと平板状箔材２ａの材質は、拡散接合が可能な箔材、例えば高剛性のアルミニウムとステンレスの合金製で、さらに、焼き鈍し、または緩い焼き入れ処理が施された高剛性の箔材が用いられる。
具体的には、例えばクロム（Ｃｒ）、アルミ（Ａｌ）をベースに高温酸化で生成するＡｌ２Ｏ２被膜（アルミナ被膜）の成長を抑制する効果の高いランタン（ＬＡ）等を添加した、耐高温酸化性に優れたフェライト系ステンレス鋼が採用されている。
フェライト系ステンレス鋼の一例としてＪＦＥ規格のＪＦＥ２０−５ＵＳＲ及びＪＦＥ１８−３ＵＳＲを挙げておく。
大波状箔材１ａの波の大きさは適宜設定できるが、例えば実施例１では、山間ピッチが１．５ｍｍ程度、波高が１．２ｍｍ程度のものが用いられる。
【００１２】
次に、多重パイプＡ１の製造方法を図２に基づいて説明する。
実施例１の製造方法では、製造する多重パイプＡ１の内径と同じ外径で、その外面一箇所に軸方向に沿った溝３１を有する略円柱状の芯材３が用いられる。
後述するが、芯材３は、多重パイプＡ１の製造後に抜き取るものであるため、少なくともその外周面が非拡散接合性を有して構成される。例えば、芯材３の外周面に拡散接合反応を阻害する窒化アルミニウム層が予め形成されている。または、接合防止剤を塗布しておくことも可能である。
【００１３】
<第１工程>
先ず、２枚の平板状箔材２ａ−２ａ相互間に１枚の大波状箔材１ａを挟んだ三層構造体ａ１とし、その一端縁部を芯材３の溝３１に差し込み装着した状態で、芯材３を軸周り方向に３６０°回転させることにより、三層構造体ａ１を芯材３の外面に筒状に巻き付ける。
その後、三層構造体ａ１の他端部を所定位置で切断した後、該三層構造体ａ１の両端部同士を衝き合わせた状態で図示しない治具等により仮固定する。
なお、切断された他端縁部を三層構造体ａ１の外周部にスポット溶接等で数カ所仮止めするようにしても良い。
【００１４】
<第２工程>
次に、三層構造体ａ１を図示を省略した外筒に入れ、芯材３（図示しない治具共）との間で加圧力を加えると共に加熱炉内で所定温度に加熱することにより、大波状箔材１ａと平板状箔材２ａ−２ａとの接合部、即ち、大波状箔材１ａの波状の頂部と平板状箔材２ａ−２ａとの当接部位を拡散接合させる。
この際、前述したように、外筒の内面と芯材３の外周面（図示しない治具共）は接合防止剤を塗布する等して非拡散接合性を有して構成されているため、三層構造体ａ１の内周部と拡散接合する虞はない。
その後、三層構造体ａ１を外筒及び芯材３と共に加熱炉から取り出して芯材３を抜き取ることにより、所望の多重パイプＡ１を得る。
また、平板状箔材２ａと大波状箔材１ａの間に、ろう箔材を挟んで巻回して三層構造体ａ１を形成して外筒内に挿入し加熱することで多重パイプＡ１を得ることもできる。その場合多重パイプＡ１の軸方向の全長に巻く必要はなく、毛細管現象により長手方向に広がる程度の間隔を持ってろう材を巻回させればよい。
【００１５】
次に、実施例１の作用について説明する。
<軽量化について>
このように構成された多重パイプＡ１では、大波状箔材１ａと平板状箔材２ａの箔材を材料とした多層構造とすることで、軽量化を図れる。
【００１６】
<剛性の確保と製造性について>
また、平板状箔材２ａ−２ａと大波状箔材１ａとの当接部を拡散接合させて筒状に形成することにより、両箔材1a,2aの接合強度を容易に確保できる。
加えて、三層構造体ａ１の両端部付近も拡散接合により同時に行うことができるため、溶接による接合が困難な肉薄の箔材の接合を可能にでき、多重パイプＡ１の製造性を向上できる。これにより、さらに軽量化が可能になる。
また、大波状箔材１ａを含む多層構造によってパイプの剛性を確保できる。
加えて、多重パイプＡ１の外面側が平板状箔材２ａで構成されることで、外側面を大波状箔材１ａで構成する場合に比べて、外面強度（接触等による耐久性能）が高くなる。
【００１７】
<遮音性能及び断熱性能について>
また、大波状箔材１ａによって第１層１に空気層６（図１参照）が形成され、これにより、遮音性能及び断熱性能に優れる。
【００１８】
<多重パイプの用途について>
このような多重パイプＡ１は、車両用排気系部材に用いて好適となる。
特に、消音器内のパイプに用いると軽量化、消音特性が得られる。また、多重パイプＡ１を、排気系における触媒コンバータの排気上流側に介装されるエキゾーストマニホールドのブランチ管に適用すると、触媒性能の向上を図れる。
即ち、触媒コンバータの触媒担体は高温状況下で機能するため、エキゾーストマニホールドの薄肉化、断熱性能の向上等は触媒性能の向上に繋がる。
勿論、多重パイプＡ１を、排気パイプ、マフラーの外筒等の自動車用排気系部材やその他の分野に適用することもできる。
また、多重パイプＡ１の肉厚が薄いため、レーザにより製造後に必要な箇所の壁面に開口を設けることも容易にできる。従って、共通構造のマフラーを組み立てた後、音源の特性に合わせて開口位置の異なる箇所に開口を設けて特性の異なるマフラーとすることも容易にできる。
【００１９】
次に、実施例１の効果を請求項１〜３、及び５〜８に対応する（１）〜（８）と共に列記する。
【００２０】
（１）大波状箔材１ａを筒状に形成した第１層部１と、平板状箔材２ａを筒状に形成した第２層部２とを径方向に交互に積層固定して成ることとした。
これにより、多重パイプＡ１の必要剛性の確保と軽量化を同時に達成できる。
【００２１】
（２）多重パイプＡ１の外周部を第２層部２で構成した。
これにより、多重パイプＡ１の外面強度（接触等による耐久性能）の向上を図ることができる。
【００２２】
（３）多重パイプＡ１を、第１層部１の径方向両側に第２層部２が配置された三層構造とした。（１）、（２）と同様の作用・効果を得ることができる。
これにより、
【００２３】
（４）第１層部１と第２層部２との接合部を拡散接合した。
これにより、第１層部１と第２層部２を容易且つ良好に積層固定できる。
なお、上述のように、ろう材により接合することも可能であるが、ろう材により接合するより更に軽量化できる。従って、熱容量も少なくなるので、例えば、マニホールドの熱容量を少なくした方が浄化性能が上がる部分に使用すると良い効果が得られる。
【００２４】
（５）大波状箔材１ａと平板状箔材２ａの板厚をそれぞれ２０〜５０μmとした。
これにより、多重パイプＡ１の材料として最適な板厚を設定して、必要剛性の確保と薄肉軽量化を図ることができる。
【００２５】
（６）多重パイプＡ１を車両用排気系部材とした。
これにより、特に薄肉軽量化が期待される車両用排気系部材に用いて好適となる。
【００２６】
（７）  車両用排気系部材をエキゾーソストマニホールドのブランチ管とした。
これにより、特に車両用排気系部材の中でも薄肉軽量化が期待されるエキゾーソストマニホールドのブランチ管に用いて好適となる。
【実施例２】
【００２７】
次に、実施例２について説明する。
実施例２の説明にあたっては、前記実施例１と同様の構成部分については図示を省略し、もしくは同一の符号を付けてその説明を省略し、相違点についてのみ説明する。
【００２８】
実施例２は、実施例１における多重パイプの変形例を示すものであり、図３の斜視図に示すように、実施例１における多重パイプＡ１の内側に更に第１層１を追加し、多重パイプＡ１の内周部を大波状箔材１ａで構成した点が、上記実施例１とは相違する。
【００２９】
従って、実施例２では、多重パイプＡ１の内周部を第１層部１で構成したため、実施例１と同様の作用・効果が得られる他、多重パイプＡ１内を流れる流体を大波状箔材１ａの多数の山部で整流する整流効果が得られる。
【００３０】
以上、この発明の実施例を説明してきたが、本発明は上述の実施例に限られるものではなく、本発明の要旨を逸脱しない範囲の設計変更等があっても、本発明に含まれる。
例えば、多重パイプの周壁の厚み（箔材の板厚、波状の高さ）や積層数は、例えば、強度の要求やパイプ径によって適宜設定できる。
また、多重パイプの断面形状は円形に限らず、多角形や楕円形等の非円形にしても良い。
さらに、多重パイプに拡径・縮径加工、曲げ加工等を施したものは全てこの発明の範疇となる。
【００３１】
また、多重パイプＡ１の他の製造方法としては、図４に示すように、少なくとも外周面と内周面が拡散接合しない素材で構成された芯材４と外筒５を治具として用いる。
即ち、まず、２枚の平板状箔材２ａ−２ａ相互間に１枚の大波状箔材１ａを挟んだ三層構造体ａ１とし、この三層構造体ａ１を芯材４の外面に筒状に巻き付け、該三層構造体ａ１の外周に外筒５を嵌合する。
次に、加熱炉内で所定温度に加熱することにより、平板状箔材２ａ−２ａと大波状箔材１ａとの当接部を拡散接合させた後、加熱炉から出して芯材４と外筒５を抜き取ることにより、三層構造の多重パイプＡ１を製造する。
また、円筒形状の外筒５を用いる場合について説明したが、図５に示すように、断面半円状の二つの部材５ａ、５ｂを合わせた構造とし、一端を蝶番５ｃで繋ぎ、他端をクランプ５ｄで開閉自在に連結するような構造とすると、加熱し拡散接合したクランプ５ｄによる連結状態を解除することで、多重パイプＡ１の取り出しが容易になる。
【図面の簡単な説明】
【００３２】
【図１】実施例１の多重パイプを示す斜視図である。
【図２】実施例１の多重パイプの製造方法を示す説明図である。
【図３】実施例２の多重パイプを示す斜視図である。
【図４】多重パイプの他の製造方法を示す説明図である。
【図５】外筒の他の例を示す斜視図である。
【符号の説明】
【００３３】
ａ１  三層構造体
Ａ１  多重パイプ
１  第１層部
１ａ  平板状箔材
２  第２層部
２ａ  平板状箔材
３  芯材
３１  溝
４  芯材
５  外筒
５ａ  外筒部材
５ｂ  外筒部材
５ｃ  蝶番
５ｄ  クランプ
６  空間
【図１】
2010106980.tif 000003
【図２】
2010106980.tif 000004
【図３】
2010106980.tif 000005
【図４】
2010106980.tif 000006
【図５】
2010106980.tif 000007